(57)【特許請求の範囲】
【請求項１】
鉄鋼スラグを、塩酸濃度が２質量％以上７質量％以下の塩酸溶液に浸漬し、Ｃａを溶出させるＣａ溶出工程と、
前記Ｃａが溶出した溶液と残渣スラグを固液分離し、残渣スラグを回収する残渣スラグ回収工程と、
前記残渣スラグを硫酸溶液に浸漬し、リンをリン溶出液として溶出させるリン溶出工程と、
前記リン溶出液とリン溶出残渣を固液分離し、リン溶出液を回収するリン溶出液回収工程と、
前記リン溶出液を１Ａ族金属の水酸化物溶液で中和して、リン酸塩を析出させるリン酸塩析出工程と、
析出した前記リン酸塩と溶液を固液分離しリン酸塩を回収するリン酸塩回収工程と、
を実施することを特徴とする鉄鋼スラグからのリン酸塩の回収方法。
【請求項２】
前記Ｃａ溶出工程において、固液比が（１：１０）〜（１：２０）でＣａを溶出させることを特徴とする請求項１に記載の鉄鋼スラグからのリン酸塩の回収方法。
【請求項３】
前記リン溶出工程において、硫酸濃度が１０質量％以上２５質量％以下で、固液比が（１：３）〜（１：６）でリンを溶出させることを特徴とする請求項１又は請求項２に記載の鉄鋼スラグからのリン酸塩の回収方法。
【請求項４】
前記リン酸塩析出工程において、１種以上の１Ａ族金属の水酸化物溶液を用い、ＰＨが２以上４以下で１Ａ族金属のリン酸塩（第二、第三リン酸塩を含む）を析出させることを特徴とする請求項１乃至請求項３のいずれか１項に記載の鉄鋼スラグからのリン酸塩の回
収方法。
【請求項５】
前記リン酸塩析出工程において、前記１Ａ族金属の水酸化物溶液がＫＯＨ溶液であることを特徴とする請求項１乃至請求項４のいずれか１項に記載の鉄鋼スラグからのリン酸塩
の回収方法。                                                                
【発明の詳細な説明】
【技術分野】
【０００１】
本発明は、鉄鋼スラグからのリン酸塩の回収方法に関する。
【背景技術】
【０００２】
鉄鋼スラグの中でも転炉系スラグには、鋼材にとって忌避成分であるリン化合物が数％程度含まれている。一方で、国内でリン鉱石はほとんど産出されず、世界規模でも偏在しており、モロッコや中国などからの輸入に頼っている。また、人口増大に伴うリン資源の枯渇の可能性が指摘されている。このため、リン資源の乏しい我が国においては、鉄鋼スラグに含まれる未利用リンを全量回収できる技術が開発されれば、海外からのリン鉱石の輸入量を大幅に減らすことが可能で、希少資源の確保という戦略的な効果が期待される。
【０００３】
長年に亘り、数多くの研究機関で鉄鋼スラグからリンを回収する技術開発がなされてきたが、例えば、加熱後に溶融状態で比重分離する方法は高コストが課題で、溶液法でも効率的な溶出方法が見出されていなかった。
特許文献１では、塩酸含有の溶解槽におけるｐＨを限定しており、ｐＨが０．１未満ではスラグ中のＣａとＦｅの両方が溶解し、ｐＨが１．０を超えるとＣａとＦｅの両方が未溶解となるのでＣａ分の選択的な分離ができないとの記載があり、本発明の塩酸濃度、固液比とはパラメータを異にし、塩酸溶解段階ではＣａが溶出することが重要であってＦｅが溶解しても影響はない。
その他にも、特許文献２に、製鋼スラグを、二酸化炭素を溶解させた水で洗浄し、製鋼スラグ中のカルシウムを除去するための数回の洗浄工程と、洗浄工程後の製鋼スラグから硫酸や硝酸等の鉱酸を用いてリンを抽出する酸抽出工程と、酸抽出工程で得られた酸抽出液を中和してリン酸塩を回収する回収工程が開示されている。しかし、製鉄所で汎用とは言い難い炭酸を溶解させた水を用いること、カルシウムを除去する酸抽出工程で除去率が低いことなどが課題であった。
また、特許文献３では、製鋼スラグと硫酸を反応させ、製鋼スラグに含まれるリン成分を遊離リン酸として溶出させる溶出工程と、溶出工程後の製鋼スラグ及び硫酸の混合物から、有機溶媒を用いて遊離リン酸を抽出する抽出工程と、有機溶媒を蒸発させ、遊離リン酸を回収する遊離リン酸回収工程と、を有する発明が開示されている。しかし、硫酸によって溶出させる遊離リン酸の溶出率が低く、水ではなく有機溶媒を用いて抽出するため、固形物として回収できても、利用価値が低く、かつ、高コストであることが課題であった。
そして、特許文献４では、下水汚泥焼却灰又は製鋼スラグと酸とを一段で反応をさせ、リン成分を遊離リン酸として溶出させた後、溶出液を陽イオン交換樹脂に流通させることにより、溶出液から金属イオンを除去する発明が開示されている。しかし、陽イオン交換樹脂を充填した陽イオン交換樹脂塔を複数用意し、一定期間毎に溶出液を流通させる陽イオン交換樹脂塔を切り替えることにより、溶出液を流通させた陽イオン交換樹脂塔は再生用の鉱酸を流通させ、陽イオン交換樹脂を再生させることができるため、溶出液からの金属イオン除去を連続して安定的に行い得るとあるが、陽イオン交換樹脂等の再生だけ記載されており、交換樹脂のコストや寿命、塔全体の洗浄などに課題がある。
【先行技術文献】
【特許文献】
【０００４】
【特許文献１】特開２０１３−０８１８９６号公報
【特許文献２】特開２０１０−２７０３７８号公報
【特許文献３】特開２０１１−２１３５５８号公報
【特許文献４】特開２０１４−１３３１９６号公報
【発明の概要】
【発明が解決しようとする課題】
【０００５】
本発明の課題は、スラグが発生する製鉄所で汎用の塩酸と硫酸を用いて鉄鋼スラグ中のリンを高効率で溶出させ、有価な固形分として回収する鉄鋼スラグからのリン酸塩の回収方法を提供することである。
【課題を解決するための手段】
【０００６】
本発明者等は、上記問題点を解決するために、鉄鋼スラグからの未利用リンの効率的な溶出反応、並びに、溶出後に、高付加価値のリン成分固形物を選択的に回収する技術に関する検討を鋭意行った。その結果、鉄鋼スラグの発生元である鉄鋼メーカー、より詳しくは高炉系、電炉系のいずれの製鉄所でも大量に発生する酸洗処理後の塩酸又は硫酸、コークス工場で発生する化成硫酸、更には、半導体メーカーで発生する廃塩酸や廃硫酸、等の廃液を用いて、鉄鋼スラグのリン成分の溶出が可能であることを見出し、本発明を完成させるに至った。
【０００７】
即ち、本発明は、以下のように要約される
（１）鉄鋼スラグを、塩酸濃度が２質量％以上７質量％以下の塩酸溶液に浸漬し、Ｃａを溶出させるＣａ溶出工程と、
前記Ｃａが溶出した溶液と残渣スラグを固液分離し、残渣スラグを回収する残渣スラグ回収工程と、
前記残渣スラグを硫酸溶液に浸漬し、リンをリン溶出液として溶出させるリン溶出工程と、
前記リン溶出液とリン溶出残渣を固液分離し、リン溶出液を回収するリン溶出液回収工程と、
前記リン溶出液を１Ａ族金属の水酸化物溶液で中和して、リン酸塩を析出させるリン酸塩析出工程と、
析出した前記リン酸塩と溶液を固液分離しリン酸塩を回収するリン酸塩回収工程と、
を実施することを特徴とする鉄鋼スラグからのリン酸塩の回収方法。
（２）前記Ｃａ溶出工程において、固液比が（１：１０）〜（１：２０）でＣａを溶出させることを特徴とする（１）に記載の鉄鋼スラグからのリン酸塩の回収方法。
（３）前記リン溶出工程において、硫酸濃度が１０質量％以上２５質量％以下で、固液比が（１：３）〜（１：６）でリンを溶出させることを特徴とする（１）又は（２）に記載の鉄鋼スラグからのリン酸塩の回収方法。
（４）前記リン酸塩析出工程において、１種以上の１Ａ族金属の水酸化物溶液を用い、ＰＨが２以上４以下で１Ａ族金属のリン酸塩（第二、第三リン酸塩を含む）を析出させることを特徴とする（１）乃至（３）のいずれかに記載の鉄鋼スラグからのリン酸塩の回収方法。
（５）前記リン酸塩析出工程において、前記１Ａ族金属の水酸化物溶液がＫＯＨ溶液であることを特徴とする（１）乃至（４）のいずれかに記載の鉄鋼スラグからのリン酸塩の回収方法。
【発明の効果】
【０００８】
本発明の鉄鋼スラグからのリン酸塩の回収方法によれば、スラグが発生する製鉄所で汎用の塩酸と硫酸、及び、それぞれの廃酸を用いることができ、安価かつ容易に鉄鋼スラグ中のリンを高効率で溶出させ、１種以上の１Ａ族金属の水酸化物溶液で、中和していく際に１Ａ族金属のリン酸塩（第二、第三リン酸塩を含む）を固形物として析出させ、固液分離によって有価な固形分として回収する方法を提供することが可能になる。
【図面の簡単な説明】
【０００９】
【図１】鉄鋼スラグからのリン酸塩の回収工程を示す図。
【発明を実施するための形態】
【００１０】
以下に、本発明の実施形態を詳細に説明する。
【００１１】
本発明では、鉄鋼スラグ成分で最も重量割合が高いＣａ酸化物（単独、複合酸化物組成を含む）と、鉄鋼スラグ発生元である製鉄所の酸洗ラインで汎用または化成工場で製造される酸との反応を詳細に調べた結果、２質量％以上７質量％以下の塩酸でＣａを溶解させることができ、１０質量％以上２５質量％以下の硫酸では逆にＣａだけがＣａＳＯ４・Ｈ２Ｏ（石膏）として固体析出し、Ｃａ以外の成分、Ｆｅ、Ａｌ、Ｐ、Ｍｎなどは溶出することを見出した。そして、本発明は、「鉄鋼スラグからＣａを分離し、Ｃａ分離後のＦｅ、Ａｌ、Ｐ、Ｍｎなどを含む溶出液をＰＨ調整することにより、リン酸塩として、Ｐを効率よく回収できること」を特徴としている。
【００１２】
より詳しくは、本発明者等は、鉄鋼スラグの各成分で最も割合の高いＣａ酸化物（単独、複合酸化物組成を含む）と、鉄鋼スラグの発生元である製鉄所の酸洗ラインで汎用される塩酸、硫酸、並びに、コークス化成工場で副生物として製造される硫酸やその他の燃焼排ガス中のＳＯxの脱硫設備で回収される硫酸の希釈液との固液反応で、Ｃａの分離、リンの溶出並びに固形物化、固形物の回収に関する条件を詳細に調べた。
その結果、２質量％以上７質量％以下の塩酸を用いれば、鉄鋼スラグには遊離ＣａＯやＣａ分を含むＣａＳｉＯ３、Ｃａ２ＳｉＯ４、Ｃａ３ＳｉＯ５、Ｃａ２Ａｌ２Ｏ５等の複合酸化物、ＭｇＯなどが含まれるが、鉄鋼スラグ中のＣａ分を選択的に溶解させることができ、低Ｃａ化した鉄鋼スラグ残渣を１０質量％以上２５質量％以下の硫酸を用いれば、逆にＣａだけがＣａＳＯ４・Ｈ２Ｏ（石膏）として反応し、白色固形物として析出し、Ｃａ以外の成分、Ｆｅ、Ａｌ、Ｐ、Ｍｎなどは塩酸より大量に溶出する特徴を有することを見出した。そして、Ｆｅ、Ａｌ、Ｐ、Ｍｎなどを含む溶出液をＰＨ２〜４に調整すれば、リン酸塩として、Ｐを回収できることを見出した。
【００１３】
図１に鉄鋼スラグからのリン酸塩の回収工程を示す。図中の太線が、リン酸塩の回収フローである。本発明は、鉄鋼スラグの処理に係り、Ｃａ溶出工程,残渣スラグ回収工程、リン溶出工程、リン溶質液回収工程、リン酸塩析出工程及びリン酸塩回収工程から成る。
【００１４】
＜Ｃａ溶出工程＞
塩酸濃度は、ＣａＯの選択溶解性、反応時間などから２質量％以上７質量％以下で、固液比が（１：１０）〜（１：２０）が好ましい。塩酸濃度が、２質量％未満で、固液比が（１：１０）未満であると塩酸の溶解力が弱く、Ｃａ溶出量が少なく、好ましくない。また、塩酸濃度が、７質量％を超え、固液比が（１：２０）を超えると、塩酸の溶解力が強すぎ、鉄鋼スラグ中のＰも溶出してしまい、リン酸塩の収量が低下してしまい、好ましくない。そして、塩酸は、製鉄所で汎用の７％以下の酸洗後の廃塩酸でも構わない。
鉄鋼スラグは、撹拌し易く、沈降せず、反応効率が高いことが好ましいので、粒径は５ｍｍ以下、より好ましくは２ｍｍ以下に分級したものを用いるが、粉砕処理を行う場合には粒径０．５ｍｍ以下が好ましく、さらに粒径０．１２５ｍｍ以下がより好ましい。
所定の粒径に篩分けする際の分級法としては、例えば、村上精機製作所製のジャンピングスクリーン装置を使用することが好ましい。
【００１５】
反応時間は、塩酸濃度が３％で、固液比が（１：１０）〜（１：２０）前後で、粒径が０．１２５ｍｍ以下の場合、１０〜６０分間で収束する。塩酸濃度が高くなり、固液比の液分が増え、粒径が大きくなると反応の収束時間は短くなる傾向がある。
【００１６】
＜残渣スラグ回収工程＞
上記の低Ｃａ化処理したスラリーを固液分離して残渣、即ち、低Ｃａの残渣スラグを回収する。固液分離としては、塩酸とスラグ中のＣａＯのモル比と相関性のある、反応収束後のｐＨに応じて耐酸性の配管や容器を用いる必要があるが、分離法としては、濾過、遠心分離、加圧脱水（ローラープレス、フィルタープレス、スクリュープレス）、多重円板回転脱水、多重板波動フィルターなどによる通常法や、化学的作用(水和官能基を持つ高分子、数千万の分子量の網状構造の高分子など)を利用した凝集剤を用いる方法などが挙げられる。
【００１７】
固液分離後の塩酸付着分の洗浄処理も、特に手法は問わないが、脱水ケーキへ連続注水後に脱水する方法や、塩素を含まない水中で脱水ケーキを解砕し、撹拌・洗浄後、固液分離する方法のどちらでも構わない。
【００１８】
また、固液分離により固形分が除かれた塩酸溶液には、鉄鋼スラグ中のＣａＯの７０％以上が塩化カルシウム溶液として溶存している。他にも、Ｆｅ、Ａｌ、Ｓｉ、Ｍｎ、Ｍｇ、Ｐ、及び、微量なＣｒ、Ｃｄ分が含まれている。これらの金属は、溶液のｐＨを調整することにより、水酸化物として回収することができる。表１に、ｐＨ調整による金属水酸化物の析出順序を示す。
固液分離後の塩酸溶液から塩化カルシウム以外を水酸化物として分離、回収する場合には、Ｃａ(ＯＨ)２の析出領域である高pＨ域までにせず、ＫＯＨ、ＮａＯＨでアルカリ側へｐＨ調整しながらｐＨ＝１１までに沈降、固液分離させることが可能である。鉄鋼スラグの塩酸改質反応後の固液分離で得られる濾液は、有用な成分と鉄鋼製造プロセス上、また環境対策上、忌避すべき成分を、それぞれ固有のｐＨ域で水酸化物として個別に析出分離することが可能である。
Ｃａ（ＯＨ）２はｐＨ＝１１〜１３までに高純度で、白色沈殿するので、スラグから有価かつ製鉄所で反応の副原料として効率的に再利用できる。
ｐＨ＝１３以上の塩化物溶液は、電解処理してＣｌ２ガスとＫＯＨまたはＮａＯＨを再生、回収、リサイクルすることができる。また、Ｐ、Ｃｒ、Ｃｄなどが基準内であることを確認した後、海洋投棄してもよい。
【００１９】
【表１】
0006593084.tif 000002
【００２０】
＜リン溶出工程＞
鉄鋼スラグには、遊離ＣａＯやＣａ分を含むＣａＳｉＯ３、Ｃａ２ＳｉＯ４、Ｃａ３ＳｉＯ５、Ｃａ２Ａｌ２Ｏ５等の複合酸化物、ＭｇＯなどが含まれるが、上記の２質量％以上７質量％以下の塩酸による低Ｃａ化処理によって鉄鋼スラグ中のＣａＯの多くは、塩化カルシウムとして溶出、除去されている。Ｃａが溶出した後の低Ｃａの残渣スラグを、１０質量％以上２５質量％以下の硫酸に徐々に浸漬させることによって、Ｆｅ、Ｓｉ、Ｍｇ、Ａｌ、Ｍｎ、Ｐなどは溶出し、イオンとして溶存する。
【００２１】
硫酸を用いてリンを溶出させる工程は、硫酸濃度が１０質量％以上２５質量％以下で、固液比が（１：３）〜（１：６）となるように、低Ｃａの残渣スラグの投入量を調整することが好ましい。上記範囲内であれば、投入した低Ｃａ化スラグからのＰの溶出がスムーズに行われる。硫酸濃度が２５質量％を超え、固液比が（１：６）以上では、Ｐ以外のＳｉ等が溶出し、スラリー粘度が高くなり、撹拌や回収が非効率となるため、好ましくない。一方、硫酸濃度が１０質量％未満、固液比が（１：３）未満では、リン溶出液へのリン溶出が不十分となり、好ましくない。
【００２２】
硫酸溶液に使用される硫酸は、コークス炉から排出されたＳ成分から製造された硫酸でも、脱硫装置で回収される硫酸でも、鋼板や鋼管、棒鋼などの酸洗処理で排出される廃硫酸でも構わない。
従来、コークス炉から余剰に排出されているＳ成分から製造された硫酸は、ＮＨ３と反応させ硫酸アンモニュームを製造したり、ＮａＯＨで中和した後に海洋投棄処分している。近いうちに、原料枯渇の影響で、高Ｓ分の原料炭を使用する機会が増加することが予想され、コークス炉の化成工場で発生する硫酸量が過剰となり、その廃棄コストを低減する効果も大きい。
【００２３】
残渣スラグの硫酸を用いたリン溶出工程は、均一な反応を生じさせるために、反応槽中で撹拌する際に比重の大きな固形物を、上昇流で沈降しないように反応させることが好ましい。
残渣スラグの硫酸を用いたリン溶出工程の時間は、４５分以上２時間以下が好ましい。より好ましくは１時間以上１．５時間以下である。
処理時間が、４５分未満では反応槽中の残渣スラグのＣａＯ以外の溶出率が低くなるおそれがあり、２時間を超えてもその処理効果は大幅には変わらず、処理コストが増加するおそれがある。
【００２４】
＜リン酸塩析出工程＞
１種以上の１Ａ族金属の水酸化物溶液で、リン溶出液を中和していく際に１Ａ族金属のリン酸塩析を固形物として析出させる。最もリン酸塩が析出し易いｐＨ域はｐＨ＝２〜４であり、第一リン酸塩として溶液中のリンの６０〜７０％以上が回収される。尚、リン溶出液中のＦｅ，Ｓｉ，Ａｌ、Ｍｇは、ｐＨ＝２〜４で、液中に残るが、Ｆｅ３＋は、析出する（表１）。しかし、一部、Ｆｅを含有しても有価なリン酸塩として利用できる。
１Ａ族金属の水酸化物溶液の１Ａ族金属としては、リン酸塩がそのまま肥料として利用できるＫが最も好ましく、次いでＮａ、Ｌｉ、Ｒｂの順で好ましい。
【００２５】
＜リン酸塩回収工程＞
前記リン酸塩析出工程で析出したリン酸塩析を濾過、遠心分離、加圧脱水（ローラープレス、フィルタープレス、スクリュープレス）、多重円板回転脱水、多重板波動フィルターなどにより回収する。回収したリン酸塩は、有用なリン資源として活用することができる。
【実施例】
【００２６】
実施例により本発明をさらに詳しく説明するが、本発明はこれらの例によって何ら制限されるものではない。
【００２７】
粒径範囲が１０〜０ｍｍ、５〜０ｍｍ、２〜０ｍｍの各鉄鋼スラグ(高炉徐冷スラグ、転炉スラグ)を用意し、この鉄鋼スラグの２〜０ｍｍをさらに粉砕後に分級した、粒径範囲が５００μｍ未満、２５０μｍ未満、１２５μｍ未満、及び、粒径７４μｍ未満のものも用意した。以下の表２に、実施例に用いた鉄鋼スラグの成分組成を示す。
【００２８】
【表２】
0006593084.tif 000003
【００２９】
次に、２、３、７、１０％の各濃度の酸洗廃液の塩酸溶液、１０％、１５％、２０％、２５％の各濃度に希釈したコークス化成硫酸を用意した。
表３に記載の各濃度の塩酸溶液を反応槽(ステンレス(鋼種ＳＵＳ３１６Ｌ)にブチルゴムライニング、φ５００×ｈ５００ｍｍ、内容積＝約１００リットル)に、同じく表２に示す各粒度の高炉水砕スラグ及び転炉スラグを少しずつ投入、撹拌し、全量投入後にスラリーとなったことを確認した後に、濾過により固液分離した。
その残渣を表３に示す濃度の硫酸溶液に浸漬し、遠心分離と吸引濾過を併用し、固液分離後に１０％濃度のＫＯＨで中和させるときに、ｐＨ＝２〜４で回収された白色析出物の重量、および、その析出物の組成を蛍光Ｘ線分析により求めた結果も表３に示す。
【００３０】
【表３】
0006593084.tif 000004
【００３１】
表３の結果から、高炉水砕スラグはリン含有量が少ないため、回収率は低めの傾向があるが、転炉スラグではほとんどの粒径範囲で９０％以上の高い回収率が得られた。リンがより多く含まれているスラグでも、同等の回収率が得られることを確認できている。
ＫＨ２ＰＯ４の成分割合が低いのは、先ずはＫ２ＨＰＯ４が混在していることに加え、低Ｃａ化したスラグから溶け出たＣａイオンが石膏（固液分離後、ＣａＳＯ４・２Ｈ２Ｏ）、水酸化物（Ｃａ（ＯＨ）２）、並びに、第二リン酸カルシウム（ＣａＨＰＯ４）として析出しているため,およびＦｅの一部が混入したためである。
但し、いずれの化合物も肥料等に使用する場合、毒性はなく、高付加価値の固形物が得られたことには変わりはない。
【００３２】
以上、説明したように、本実施形態の鉄鋼スラグから高効率でリンを溶出、分離する方法によれば、鉄鋼スラグ中のリンを高い回収率で、高付加価値の固形物として得ることができる。特に、本実施形態のＩＡ属の水酸化物を中和剤として用いることで付加価値の高い固形物として回収できるものとなる。
【産業上の利用可能性】
【００３３】
鉄鋼スラグ中のリンを高効率で溶出させ、有価な固形分として回収する鉄鋼スラグからのリン酸塩の回収方法に利用することができる。
【図１】
0006593084.tif 000005